(57)【要約】  弾性積層体を備える着用可能物品は、優れた汗管理特性を有する。弾性積層体は、内側の第１の不織布層及び外側の第２の不織布層を含む。外側層は、内側層よりも高い親水性を有する。積層体は、記載されるようにＮＭＲ  ＭＯＵＳＥ法に供されたときの総キャリパを有する。総キャリパは、総キャリパの５０％に対応する第１の副キャリパと、総キャリパの残りの５０％に対応する第２の副キャリパと、を有する。弾性積層体は、ＮＭＲ  ＭＯＵＳＥ法によると、１分後に少なくとも１．１の第１の副キャリパ対第２の副キャリパの液体比を有する。
2021514746.tif 000002
【特許請求の範囲】
【請求項１】
弾性積層体を備える着用可能物品であって、前記弾性積層体は、
内側不織布層及び外側不織布層を含み、前記内側層及び前記外側層は、約５％〜約５０％の区域にわたって互いに直接接合されており、
前記内側層は、前記物品が着用されたときに前記外側層よりも着用者の身体により近接し、前記内側層は、前記外側層とは反対の方を向く第１の表面と、前記外側層の方を向く第２の表面と、を有し、
前記外側層は、前記内側層よりも高い親水性を有し、かつ前記内側層の方を向く第１の表面と、前記内側層とは反対の方を向く第２の表面と、を有し、
前記積層体は、本明細書に定義されるようにＮＭＲ  ＭＯＵＳＥ法に供されたときの総キャリパを有し、前記総キャリパは、前記外側層の第２の表面から始まり、前記内側層の第１の表面に向かって延在する、前記総キャリパの５０％に対応する第１の副キャリパと、前記内側層の第１の表面から始まり、前記外側層の第２の表面に向かって延在する、前記総キャリパの残り５０％に対応する第２の副キャリパと、を有し、
前記弾性積層体は、本明細書に記載の前記ＮＭＲ  ＭＯＵＳＥ法によると、１分後に少なくとも１．１の前記第１の副キャリパ対前記第２の副キャリパの液体比を有する、着用可能物品。
【請求項２】
前記弾性積層体は、本明細書に記載の前記ＮＭＲ  ＭＯＵＳＥ法によると、２０分後に少なくとも２．０の前記第１の副キャリパ対前記第２の副キャリパの液体比を有する、請求項１に記載の着用可能物品。
【請求項３】
前記弾性積層体が、前記内側層及び外側層が平坦化されるように伸張されたときに決定される、前記弾性積層体の前記表面積の少なくとも４０％、又は少なくとも５０％は、前記内側層及び前記外側層を除いていずれの更なる層も含まない、請求項１又は２に記載の着用可能物品。
【請求項４】
前記内側層及び前記外側層が非弾性である、請求項１〜３のいずれか一項に記載の着用可能物品。
【請求項５】
前記内側層が、スパンボンド不織布、又はカードエアースルー結合不織布である、請求項１〜４のいずれか一項に記載の着用可能物品。
【請求項６】
前記外側層が、エアースルー結合カード不織布である、請求項１〜５のいずれか一項に記載の着用可能物品。
【請求項７】
前記弾性積層体が、前記内側層と前記外側層との間に提供された、弾性ストランド及び／又は弾性リボンなどの複数の弾性体を更に含む、請求項１〜６のいずれか一項に記載の着用可能物品。
【請求項８】
前記物品が長手方向と、横断方向と、を有し、前記弾性積層体において、前記弾性体は、前記横断方向に沿って延在し、前記物品の前記長手方向に互いに離間している、請求項７に記載の着用可能物品。
【請求項９】
前記弾性体並びに前記内側層及び前記外側層が、接着剤によって少なくとも部分的に接合されている、請求項７又は８に記載の着用可能物品。
【請求項１０】
前記内側層及び前記外側層、並びに前記複数の弾性体が、前記第１の層及び前記第２の層の前記繊維を直接接合することによって少なくとも部分的に接合されている、請求項７、８、又は９に記載の着用可能物品。
【請求項１１】
前記外側層は、本明細書に記載の前記試験方法によると、約５％〜約５０％、好ましくは約５％〜約３０％の開口率で、前記第２の層内に孔などの複数の開口部を有する、請求項１〜１０のいずれか一項に記載の着用可能物品。
【請求項１２】
前記外側層は、本明細書の前記試験方法によると、０．１ｍｍ２〜２５ｍｍ２、好ましくは０．１ｍｍ２〜１０ｍｍ２の有効開口面積を有する、請求項１１に記載の着用可能物品。
【請求項１３】
前記弾性積層体において、前記内側層は、本明細書に記載の前記試験方法によると、５％〜３０％、好ましくは５％〜１５％の開口率、及び０．１ｍｍ２〜２５ｍｍ２、好ましくは０．１ｍｍ２〜１０ｍｍ２の前記内側層の有効開口面積で、孔などの複数の開口部を有する、請求項１〜１２のいずれか一項に記載の着用可能物品。
【請求項１４】
前記弾性積層体において、本明細書の前記試験方法によると、前記内側層の前記気孔率が、前記外側層の前記気孔率よりも小さい、請求項１〜１３のいずれか一項に記載の着用可能物品。
【請求項１５】
前記弾性積層体において、前記内側層の前記坪量が、前記外側層の前記坪量以下である、請求項１〜１４のいずれか一項に記載の着用可能物品。
【請求項１６】
前記弾性積層体において、前記内側層が５ｇ／ｍ２〜４５ｇ／ｍ２の坪量を有し、前記外側層が１０ｇ／ｍ２〜４５ｇ／ｍ２の坪量を有する、請求項１〜１５のいずれか一項に記載の着用可能物品。
【請求項１７】
前記第２の層は、本明細書に記載の前記試験方法によると、少なくとも５０μｍ、好ましくは少なくとも８０μｍの厚さを有する、請求項１〜１６のいずれか一項に記載の着用可能物品。
【請求項１８】
前記弾性積層体が、少なくとも１つの方向において少なくとも１１０％の伸長率を有する、請求項１〜１７のいずれか一項に記載の着用可能物品。
【請求項１９】
前記弾性積層体が、弾性ベルト、ウエストバンド、サイドパネル、レッグカフ、及び外側カバーからなる群から選択される構成要素として使用されている、請求項１〜１８のいずれか一項に記載の着用可能物品。
【請求項２０】
前記弾性積層体が、前側ベルト及び後側ベルトから形成された弾性ベルトによって構成されているか、又は前記弾性ベルトを形成している、請求項１〜１９のいずれか一項に記載の着用可能物品。
【請求項２１】
前記弾性ベルトは、前記外側層が前記弾性積層体を越えて伸長され、前記外側層の前記伸長された部分が前記弾性積層体に折り重ねられている、外側層折り重なり領域を含み、前記外側層の前記折り重ねられた部分は、それによって第３の層を形成し、その結果、前記弾性ベルトの少なくとも一部は、前記外側層と前記第３の層との間に挟まれた前記内側層を含み、使用時に前記着用者の前記身体の方を向く前記第３の層は、前記内側層と同等以上の高い疎水性を有するように処理されている、請求項１９又は２０に記載の着用可能物品。
【請求項２２】
前記弾性ベルトは、前記内側層が前記弾性積層体を越えて伸長され、前記内側層の前記伸張された部分がそれ自体に折り重ねられている、内側層折り重なり領域を含み、前記内側層の前記折り重ねられた部分は、それによって第３の層を形成し、その結果、前記弾性ベルトの少なくとも一部は、前記内側層、前記外側層、及び前記第３層を含み、使用時に前記着用者の前記皮膚の方を向く前記第３の層は、前記内側層よりも高い疎水性を有するように任意選択的に処理されている、請求項１９又は２０に記載の着用可能物品。
【請求項２３】
前記弾性ベルトは、前記外側層が前記弾性積層体を越えて伸長され、前記外側層の前記伸張された部分が前記第３の層に折り重ねられている、外側層折り重なり領域を更に含み、前記外側層の前記折り重ねられた部分は、それによって第４の層を形成し、その結果、前記弾性ベルトの少なくとも一部は、外側層と前記第４の層との間に挟まれた前記内側層及び第３の層を含み、前記第３の層は前記第４の層を越えて延在し、前記第４の層の前記延在部は、前記弾性積層体が伸張されて、その結果、前記内側層及び前記外側層が平坦化されたときに決定される、前記弾性積層体の前記表面積の２０％未満又は１０％未満を形成している、請求項２２に記載の着用可能物品。
【請求項２４】
中央シャーシ及び環状弾性ベルトを含み、前記環状弾性ベルトは、前記弾性積層体から形成され、前側ベルト及び後側ベルトからなり、前記前側ベルトの中央は、前記中央シャーシの前側腰部パネルに接合されており、前記後側ベルトの中央は、前記中央シャーシの後側腰部パネルに接合されており、前記中央シャーシの残りは股部領域を形成し、前記前側ベルト及び前記後側ベルトはそれぞれ、左側パネル及び右側パネルを有し、前記中央シャーシは重ならず、前記前側ベルト及び前記後側ベルトの横断方向縁部は、シームによって接合されて、腰部開口部及び２つの脚部開口部を形成しており、前記前側ベルト及び前記後側ベルトは、前記股部領域において前記長手方向に互いに連続しておらず、
前記中央シャーシは、前記衣類に面する表面上の外側カバー層と、前記外側カバー層の前記内側表面に取り付けられたバックシートと、を含み、前記外側カバー層の長手方向長さは、前記股部領域の前記長手方向長さよりも長く、かつ、前記バックシートの前記長手方向長さよりも短い、請求項１９〜２３のいずれか一項に記載の着用可能物品。
【発明の詳細な説明】
【技術分野】
【０００１】
本発明は、改善された汗管理特性を呈する着用可能物品での使用に好適な弾性積層体を備える着用可能物品に関する。
【背景技術】
【０００２】
不織布及びその積層体などの基材材料は、一般に、吸収性物品などの着用可能物品に使用される。例えば、吸収性物品は、典型的には、物品の皮膚に面する側面及び衣類に面する側面の両方に不織布基材材料を使用して、液体の動きを制御し、物品が着用者によって着用されたときに快適で順応性のあるフィットをもたらす。快適性に関して所望され得るものは、皮膚から汗及び余分な水分を効果的に吸収し、それらを物品の外側に放出することができる布様基材である。そのようなものは、幼児の介護者によって吸収性物品に特に所望され、皮膚の健康があせもおむつかぶれの欠如と密接に関連付けられている。腰周りのあせもは、吸収性物品の内側の腰周りの湿り又は湿気に関連付けられ得る。幼児によって着用された吸収性物品の内側の腰周りに触れることで、湿り又は湿気の程度を確認することが、介護者にとって一般的な慣行である。
【先行技術文献】
【特許文献】
【０００３】
【特許文献１】日本特許出願公開第２０１７−１２３１９（Ａ）号
【特許文献２】日本特許出願公開第２０１７−１１３１８６（Ａ）号
【発明の概要】
【発明が解決しようとする課題】
【０００４】
日本特許出願公開第２０１７−１２３１９（Ａ）号及び同第２０１７−１１３１８６（Ａ）号に記載されているものなどの、汗管理特性を有する弾性積層体が提案されている。経済的に製造しながら、更に改善された汗管理特性を有する弾性積層体を提供することが必要とされている。
【課題を解決するための手段】
【０００５】
本発明は、弾性積層体を含む着用可能物品を目的とし、弾性積層体は、
内側の第１の不織布層及び外側の第２の不織布層を含み、内側層及び外側層は、約５％〜約５０％の区域にわたって互いに直接接合されており、
内側層は、物品が着用されたときに第２の層よりも着用者の身体により近接し、内側層は、外側層とは反対の方を向く第１の表面と、外側層の方を向く第２の表面とを有し、
外側層は、内側層よりも高い親水性を有し、かつ内側層の方を向く第１の表面、及び内側層とは反対の方を向く第２の表面を有し、
積層体は、本明細書に定義されるようにＮＭＲ  ＭＯＵＳＥ法に供されたときの総キャリパを有し、総キャリパは、外側層の第２の表面から始まり、内側層の第１の表面に向かって延在する、総キャリパの５０％に対応する第１の副キャリパと、内側層の第１の表面から始まり、外側層の第２の表面に向かって延在する、総キャリパの残り５０％に対応する第２の副キャリパと、を有し、
弾性積層体は、本明細書に記載のＮＭＲ  ＭＯＵＳＥ法に従って、１分後に、少なくとも１．１、又は少なくとも１．２、又は少なくとも１．３の第１の副キャリパ対第２の副キャリパの液体比を有する。
【０００６】
弾性積層体は、内側層が弾性積層体を越えて伸長され、内側層の伸長された部分がそれ自体に折り重ねられている、内側層折り重なり領域を含んでもよく、内側層の折り重ねられた部分は、それによって第３の層を形成し、その結果、弾性積層体の少なくとも一部は、内側、外側、及び第３の層を含む（内側層が第３の層と外側層との間に挟まれる）。第３の層は、例えば断続的な接着剤結合などの接着によって、内側層の第１の表面に取り付けられてもよい。使用時に着用者の皮膚の方を向く第３の層は、内側層よりも高い疎水性を有するように処理されてもよい。
【０００７】
加えて、弾性積層体は、外側層が弾性積層体を越えて伸長され、外側層の伸長された部分が第３の層に折り重ねられている、外側層折り重なり領域を更に含んでもよく、外側層の折り重ねられた部分は、それによって第４の層を形成し、その結果、弾性積層体の少なくとも一部は、外側層と第４の層との間に挟まれた内側層及び第３の層を含む。第４の層は、例えば、断続的な接着剤結合などの接着によって、第３の層に取り付けられてもよい。第３の層は、第４の層を越えて延在してもよい（すなわち、第４の層よりも大きい表面積を覆う）。第４の層の延在部は、弾性積層体の表面積の２０％未満又は１０％未満を形成してもよく、弾性積層体が、内側層及び外側層が平坦化されるように伸張されたときに決定される。
【０００８】
あるいは、弾性積層体は、外側層が弾性積層体を越えて伸長され、外側層の伸長された部分が、弾性積層体に折り重ねられている、外側層の折り重なり領域のみを含んでもよく（すなわち、内側層折り重なり領域がない）、外側層の折り重ねられた部分は、それによって第３の層を形成し、その結果、弾性積層体の少なくとも一部は、外側層と第３の層との間に挟まれた内側層を含む。第３の層は、例えば断続的な接着剤結合などの接着によって、内側層の第１の表面に取り付けられてもよい。使用時に着用者の身体の方を向く第３の層は、内側層と同等以上の高い疎水性を有するように処理されてもよい。
【０００９】
当然のことながら、なお更なる代替例では、弾性積層体は、内側層及び外側層の折り重ねられた延在部をいっさい含まなくてもよい。
【００１０】
内側層の第１の表面の少なくとも４０％若しくは少なくとも５０％、及び／又は内側層の延在部に折り重なることによって形成される第３の層の少なくとも５０％は、着用可能物品の使用中に着用者の身体と直接接触してもよい。
【００１１】
弾性積層体は、着用可能物品の弾性ベルトを形成してもよく、弾性ベルトは前側ベルト及び後側ベルトを含む。内側層の第１表面、又は第１の表面の少なくとも５０％は、着用可能物品の使用中に着用者の身体と直接接触していてもよい。
【００１２】
上に定義された弾性積層体は、汗などの液体を、着用者の身体から離れる方向に、弾性積層体を通って外側へと高速かつ確実に輸送することを可能にする。
【００１３】
皮膚から離れる方向への積層体を介した液体輸送は、ＮＭＲ  ＭＯＵＳＥ（Ｎｕｃｌｅａｒ  Ｍａｇｎｅｔｉｃ  Ｒｅｓｏｎａｎｃｅ  Ｍｏｂｉｌｅ  Ｕｎｉｖｅｒｓａｌ  Ｓｕｒｆａｃｅ  Ｅｘｐｌｏｒｅｒ）方法論を使用して測定される。ＮＭＲ  ＭＯＵＳＥは、オープンＮＭＲセンサを使用して、多孔質媒体構造（すなわち、弾性積層体）内の流体の位置決めを特徴付ける携帯用装置である。この方法は、異なる時点での液体分布の正確な決定を可能にする。
【００１４】
この方法では、立っている人が着用可能物品を着用したときの通常の使用条件をシミュレートするため、弾性積層体の内側層を０．９％塩化ナトリウムの溶液と接触させ（以下の詳細な方法説明を参照されたい）、０．２５ｐｓｉの重量を外側層の第２の表面上に適用する。１分後の少なくとも１．１の第１の副キャリパ対第２の副キャリパの液体比は、弾性積層体が液体溶液と接触してから既に１分後には、弾性積層体内の液体の５０％超が、着用者の身体とは反対の方を向いている弾性積層体の第１の副キャリパに既に分配されていることを意味する。
【００１５】
内側層及び外側層を含む弾性積層体を有することは、効率的な汗管理を可能にするために、液体が内側層から外側層を抜けて素早く移動して、効率的な汗管理を可能にすることが不可欠である。ＮＭＲ  ＭＯＵＳＥ法により、１分後に少なくとも１．１、又は少なくとも１．２、又は少なくとも１．３の第１の副キャリパ対第２の副キャリパの液体比を有する弾性積層体は、良好な汗管理をもたらし、ひいては皮膚の健康の改善に寄与する。
【００１６】
弾性積層体は、ＮＭＲ  ＭＯＵＳＥ法により、１０分後に少なくとも１．５又は少なくとも１．８、及び２０分後に少なくとも２．０の第１の副キャリパ対第２の副キャリパの液体比を有して良好な汗管理をもたらし、ひいては皮膚の健康の改善に寄与し得る。
【図面の簡単な説明】
【００１７】
【図１Ａ】シームが接合されておらず、平らな非収縮状態で衣類に面する表面を見せている、本発明による着用可能物品の一実施形態を示す概略平面図である。
【図１Ｂ】シームが接合されておらず、平らな非収縮状態で衣類に面する表面を見せている、本発明による着用可能物品の一実施形態を示す概略平面図である。
【図２Ａ】本発明の着用可能物品の実施形態の概略断面図である。
【図２Ｂ】本発明の着用可能物品の実施形態の概略断面図である。
【図２Ｃ】本発明の着用可能物品の実施形態の概略断面図である。
【図３】ＮＭＲセンサの概略図を示す。
【図４】ＮＭＲ  ＭＯＵＳＥセンサ用に調製され、ＮＭＲ  ＭＯＵＳＥセンサ上に配置された試験片及び機器の概略図を示す。
【図５Ａ】比較例５の湿潤分布プロファイルからの試験片の総キャリパ並びに第１及び第２の副キャリパの測定を示す。
【図５Ｂ】比較例５の分布プロファイルからのサンプルホルダ面の測定を示す（グラフは、サンプルが挿入されていないときのＮＭＲプロファイルを示す）。
【図６】実施例１の乾燥分布プロファイル及び湿潤分布プロファイル（１分後及び２０分後）を示す。
【図７】実施例２の乾燥分布プロファイル及び湿潤分布プロファイル（１分後及び２０分後）を示す。
【図８】実施例３の乾燥分布プロファイル及び湿潤分布プロファイル（１分後及び２０分後）を示す。
【図９】実施例４の乾燥分布プロファイル及び湿潤分布プロファイル（１分後及び２０分後）を示す。
【図１０】実施例５の乾燥分布プロファイル及び湿潤分布プロファイル（１分後及び２０分後）を示す。
【図１１】実施例６の乾燥分布プロファイル及び湿潤分布プロファイル（１分後及び２０分後）を示す。
【図１２】実施例１の乾燥分布プロファイル及び湿潤分布プロファイル（１分後及び２０分後）を示す。
【図１３】実施例４の乾燥分布プロファイル及び湿潤分布プロファイル（１分後及び２０分後）を示す。
【図１４】実施例５の乾燥分布プロファイル及び湿潤分布プロファイル（１分後及び２０分後）を示す。
【図１５】実施例７の乾燥分布プロファイル及び湿潤分布プロファイル（１分後及び２０分後）を示す。
【図１６】実施例８の乾燥分布プロファイル及び湿潤分布プロファイル（１分後及び２０分後）を示す。
【図１７】実施例９の乾燥分布プロファイル及び湿潤分布プロファイル（１分後及び２０分後）を示す。
【００１８】
定義
本明細書で使用する場合、以下の用語は後に指定される意味を有するものとする。
【００１９】
「着用可能物品」は、パンツ、テープ式おむつ、失禁者用ブリーフ、女性の生理用衣類、創傷包帯、病院服などの形態であり得る着用物品を指す。好ましくは、本発明の着用可能物品はパンツである。「着用可能物品」は、尿、大便、経血など、身体から排出される様々な排出物を吸収し収容するように構成されてもよい。「着用可能物品」は、国際公開第２０１１／０８７５０３（Ａ）号に開示されているものなど、吸収及び収容機能を提供するための分離可能な使い捨ての吸収性インサートと接合されるように適合可能である、外側カバーとしての役割を果たし得る。
【００２０】
本明細書で使用するとき、「テープ式おむつ」及び「パンツ」とは、概して、乳児、幼児及び失禁者によって、着用者の腰及び脚を取り囲むように胴体下部の周囲に着用され、特に、尿及び糞便排泄物を受容し収容するように適合された吸収性物品を指す。パンツにおいては、本明細書で使用するとき、第１及び第２の腰部領域の長手方向縁部は、腰部開口部及び脚部開口部を予め形成するために互いに取り付けられている。パンツは、概して、着用者の脚を脚部開口部内に挿入し、パンツ吸収性物品を着用者の下部胴体の周りの所定位置に横滑りさせることによって、着用者の所定位置に配置される。パンツは、限定するものではないが、再締結可能及び／又は再締結不可能な結合部（すなわち、着用者からパンツを脱がせて処分する前に、引き裂かれることを意図しない恒久的サイドシーム）を使用して、吸収性物品の部分を一緒に接合することを含む、任意の好適な技術によって予め形成されてもよい。おむつにおいては、腰部開口部及び脚部開口部は、おむつが、第１の腰部領域及び第２の腰部領域の長手方向縁部を好適な締着システムによって両側で互いに（剥離可能に）取り付けられることによって着用者に適用されたときにのみ、形成される。
【００２１】
「テープ式おむつ」とは、テープによって着用者に適用される使い捨て吸収性物品を指す。
【００２２】
本明細書で使用するとき、「使い捨て」は、通常の意味では、様々な期間にわたって限定された使用回数、例えば、２０回未満の使用、１０回未満の使用、５回未満の使用、又は２回未満の使用の後に、使い捨て又は廃棄される物品を意味するのに使用される。使い捨て吸収性物品が、個人衛生用途のためのテープ式おむつ、パンツ、生理用ナプキン、生理用パッド又はウェットシートである場合には、使い捨て吸収性物品はほとんどの場合、１回の使用後に処分されることを意図されている。本明細書に記載の吸収性物品は使い捨てである。
【００２３】
「長手方向」とは、物品の腰部縁部から反対側の腰部縁部まで実質的に垂直に、及び物品の最大直線寸法に一般に平行に延びる方向を指す。「横方向」とは、長手方向と垂直な方向を指す。
【００２４】
「内側」及び「外側」とは、それぞれ、要素、又は要素の表面、又は要素の群の相対位置を指す。「内側」とは、要素又は表面が、何らかの他の要素又は表面よりも、着用中に着用者の身体により近いことを意味する。「外側」とは、要素又は表面が、何らかの他の要素又は表面よりも、着用中に着用者の身体からより遠く離れている（即ち、要素又は表面が、本物品の上に着用され得る着用者の衣類に対してより近位にある）ことを意味する。
【００２５】
「身体に面する」及び「衣類に面する」とは、それぞれ、要素、又は要素の表面、又は要素の群の相対位置を意味する。「身体に面する」とは、要素又は表面が、同じ構成要素の別の要素よりも、着用中に着用者により近いことを意味する。一例は、本発明の弾性積層体の内側層であり、内側層（弾性積層体の要素である）は、外側層（弾性積層体の別の要素である）よりも、着用者の身体により近い。「衣類に面する」とは、要素又は表面が、同じ構成要素の別の要素よりも、着用中に着用者からより遠く離れていることを意味する。衣類に面する表面は、着用者の別の（すなわち、着用可能物品以外の）衣類、寝具などの他の物品、又は大気に面してもよい。
【００２６】
「近位」とは、物品の長手方向中心に対してより近接している部分を指し、「遠位」とは、物品の長手方向中心からより遠い部分を指す。
【００２７】
「フィルム」とは、材料の長さ及び幅が材料の厚さを大きく上回るシート状材料を意味する。典型的には、フィルムは約０．５ｍｍ以下の厚さを有する。
【００２８】
「不織布層」とは、例えば、局部的圧縮及び／又は熱若しくは超音波エネルギーの付加によって生成される１つ以上の結合部及び結合型押のパターン、又はそれらの組み合わせによって互いに統合及び結合された、一方向又は無作為に配向された繊維で製造されたウェブである、不織布材料である。用語「不織布」は、糸若しくはフィラメントで織られるか、編まれるか、又は縫い合わされた布地を含まない。繊維は、天然又は人工物由来であってもよく、ステープル若しくは連続フィラメントであってもよい。不織布層は、メルトブロー法、スパンボンド法、溶剤紡糸法、電界紡糸法、及びカーディングなど、多くのプロセスによって形成することができる。多くの場合、不織布層は、ＳＭＳ、ＳＭＭＳなどのスパンボンド又はメルトブローンであり得る副層からなる。ＳＭＳ不織布層は、間にメルトブローン層を有する内側及び外側のスパンボンド副層からなる。このような不織布層では、副層は、互いの上に敷設され、不織布層はその後、例えば、熱点（専用結合点における熱と圧力との組み合わせ）結合によって圧密化されて、凝集性不織布層を形成する。副繊維を敷設して不織布層を圧密化する工程は、多くの場合、１つの連続製造ライン上で実施される。不織布の坪量は通常、平方メートルあたりのグラム（ｇ／ｍ２）で表される。不織布層は、熱及び／又は圧縮（超音波結合を含む）により得られる結合によって統合及び結合されることに加えて、水流交絡及び／又はニードルパンチングにより統合及び結合されてもよい。カード不織布層は、短い、いわゆるステープルファイバで形成される。これらは、典型的には、繊維の層に形成され、その後、例えば、熱によって繊維をまとめて自己結合することによって、及び／又は水流交絡若しくはニードルパンチなどの既知のプロセスによって繊維を絡み合わせることによって、不織布層に統合される。カード繊維はまた、例えば、局所的な圧縮及び／又は熱若しくは超音波エネルギーの適用、又はそれらの組み合わせを通じて生成される結合部及び結合型押の１つ以上のパターンによって、まとめて結合されてもよい。
【００２９】
「透水性」及び「不透水性」とは、使い捨て吸収性物品の所期の使用の状況における、材料の浸透性を意味する。具体的には、用語「透水性」とは、層又は層構造体が、押し圧がない状態で、液体の水、尿、又は合成尿が層又は層構造体の厚さを通過可能な、孔、開口部、及び／又は相互に接続された空隙を有していることを意味する。反対に、用語「不透水性」は、層又は層構造体が、（重力などの自然の力の他に）押し圧がない状態では、液体の水、尿、又は合成尿が層又は層構造体の厚さを通過できないことを意味する。この定義による不透水性の層又は層状構造は、水蒸気に対して透過性であってよい、即ち、「蒸気透過性」であってよい。
【００３０】
「親水性の」は、これらの基材に堆積された水性流体（例えば、水性体液）によって湿らせることができる基材の表面を記載するものである。親水性及び湿潤性は、典型的には、流体の接触角、及び流体の染み出し時間、例えば不織布を通る染み出し時間により画定される。これに関しては、「Ｃｏｎｔａｃｔ  Ａｎｇｌｅ，Ｗｅｔｔａｂｉｌｉｔｙ  ａｎｄ  Ａｄｈｅｓｉｏｎ」と題する、Ｒｏｂｅｒｔ  Ｆ．Ｇｏｕｌｄにより編集された、Ａｍｅｒｉｃａｎ  Ｃｈｅｍｉｃａｌ  Ｓｏｃｉｅｔｙの刊行物（Ｃｏｐｙｒｉｇｈｔ  １９６４）に詳述されている。基材の表面は、流体と表面との間の接触角が９０°未満の場合、又は流体が基材の表面にわたって自然に広がる傾向がある場合のいずれかにおいて（通常、両条件は共存する）、流体によって濡れた（すなわち、親水性）と言われる。逆に、接触角が９０°より大きい場合及び流体が繊維の表面全体に自然に広がらない場合は、基材は「疎水性」と見なされる。
【００３１】
「延伸性」及び「延伸可能な」とは、弛緩状態における構成要素の幅又は長さを延伸又は増大させることができることを意味する。
【００３２】
「伸縮性がある」又は「伸縮性を持たせた」とは、構成要素が弾性材から作製された少なくとも一部分を含むことを意味する。
【００３３】
「伸長率」とは、その弛緩した元の長さからの材料の伸長状態を意味し、すなわち、１０％の伸長率は、その弛緩した元の長さの１１０％をもたらす伸長を意味する。
【００３４】
「伸長性材料」、「延伸性材料」、又は「伸縮性材料」は互換的に使用され、付勢力を加えると、破裂又は破断することなく、ＥＤＡＮＡ法２０．２−８９で測定して少なくとも約１０％の伸長率まで伸びることができ（即ち、元の長さよりも１０％長く伸びることができ）、加えた力を除くと、完全に破裂又は破断することなく、その伸長量の約２０％未満というわずかな回復を示す材料を指す。そのような伸長性材料が、加えた力を解放した際に、その伸長量の少なくとも４０％回復する場合、その伸長性材料は、「弾性」又は「弾性」であると見なされる。例えば、１００ｍｍの初期長さを有する弾性材料は、少なくとも１５０ｍｍまで延伸することができ、力を取り除くと少なくとも１３０ｍｍの長さまで収縮する（即ち、４０％の回復を示す）。加えた力を解放した際に、材料の回復が、その伸長量の４０％未満である場合、その伸長性材料は、「実質的に非弾性」又は「実質的に非弾性」であると見なされる。例えば、１００ｍｍの初期長さを有する伸長性材料は、少なくとも１５０ｍｍまで延伸することができ、力を取り除くと少なくとも１４５ｍｍの長さまで収縮する（即ち、１０％の回復を示す）。
【発明を実施するための形態】
【００３５】
着用可能物品の弾性積層体：
本発明の弾性積層体は、不織布である内側層と、内側層よりも高い親水性を有する不織布である外側層と、を含む。内側層は、外側層とは反対の方を向く第１の表面と、外側層の方を向く第２の表面と、を有する。したがって、内側層の第１の表面は、物品が使用されているときに着用者の身体の方を向く。外側層は、内側層の方を向く第１の表面と、内側層とは反対の方を向く第２の表面と、を有する。したがって、外側層の第２の表面は、物品が使用されているときに着用者の衣類（着用可能物品の上に重なっている）の方を向く。
【００３６】
内側層及び外側層は、約５％〜約５０％の区域にわたって互いに直接接合される。「直接接合される」とは、内側層及び外側層が、接着剤、超音波、圧力、熱、又はこれらの組み合わせを適用することによって互いに直接固定されることを意味する。互いに直接接合される内側層及び外側層の区域の割合は、以下で更に詳細に論じるように、弾性積層体を形成するための接合方法に応じて変化してもよい。内側層及び外側層は、約５％〜約５０％の区域にわたって互いに直接接合されて、汗管理特性を提供し、同時に弾性積層体としての一体性も維持する。内側層よりも高い親水性を有する外側層の関係は、内側層が疎水性であり、外側層が親水性である状況と、内側層及び外側層は両方とも疎水性であり、外側層はより高い親水性を有する（内側層はより高い疎水性を有する）状況と、内側層及び外側層は両方とも親水性であり、外側層はより高い親水性を有する状況と、を含む。内側層及び外側層は、少なくとも約１０度の接触角の差、又は少なくとも１５度の接触角の差、又は少なくとも２０度の接触角の差を有してもよい。理論に束縛されるものではないが、内側層に比較的高い疎水性、外側層に比較的高い親水性を提供することによって、有効な液体除去及び外側層への輸送が促進されると考えられる。
【００３７】
外側層は、本明細書の測定値に従って、約５％〜約５０％の開口率で複数の開口部を有してもよい。外側層に特定の開口面積を更に提供することにより、有効な液体除去及び外側層への輸送に寄与し得る複数の水分輸送チャネルが提供される。輸送チャネルは、キャピラリ力勾配によって駆動され、皮膚から離れる方向の積層体の外側への露出を強化され得る。
【００３８】
更に、繊維直径、気孔率、空隙セル直径、厚さ、及び坪量に関する内側層と外側層との関係は、有効な液体除去及び輸送の役割を更に果たし得る。気孔率は直接測定されてもよく、以下の試験方法に記載されるキャピラリ流量気孔計に基づいて、平均流孔径を測定することによって間接的に評価されてもよい。内側層は、約５０μｍ〜約２５０μｍ、又は約５５μｍ〜約１２０μｍ、又は約６０μｍ〜約１７０μｍ、又は約６５μｍ〜約２２０μｍ、又は約７０μｍ〜約２４０μｍの平均流孔径を有してもよい。外側層は、約１００μｍ〜約４００μｍ、又は１０５μｍ〜約３５０μｍ、又は約１１０μｍ〜約３００μｍ、又は約１１５μｍ〜約２５０μｍの平均流孔径を有してもよい。任意選択的に、約５％〜約５０％の開口率で複数の開口部を有する外側層に提供することで、厚さ勾配の提供に寄与してもよい。
【００３９】
また、厚さ勾配を提供するために、内側層の坪量は、外側層の坪量以下であってもよい。本発明の内側層は、約５ｇ／ｍ２〜約４５ｇ／ｍ２、又は約５ｇ／ｍ２〜約３５ｇ／ｍ２量を有し得る不織布である。内側層不織布は、約０．５ｄｐｆ〜約４ｄｐｆの繊維直径を有してもよい。繊維直径は、業界で使用されるデニール／フィラメント（ｄｐｆ）単位で記載されており、これはグラム／９，０００メートルの長さの繊維である。内側層不織布は、スパンボンド、スパンレース、カード、又はエアレイドなどのプロセスによって作製されてもよく、ポリプロピレン（ＰＰ）、ポリエチレン（ＰＥ）、ポリエチレンフタレート（ＰＥＴ）、ポリ乳酸／ポリラクチド（ＰＬＡ）又は共役繊維（ＰＥ／ＰＥＴ、ＰＥ／ＰＰ、ＰＥ／ＰＬＡなど）、並びに綿又はビスコース若しくはリオセルなどの再生セルロース繊維などの天然繊維から作製される繊維及び／又はフィラメントを含んでもよい。内側層不織布はまた、スパンボンド不織布とカード不織布とを組み合わせるなど、異なるプロセス及び繊維によって作製された不織布を組み合わせる多層体又は複合材料構造体であってもよい。内側層不織布は、生分解性材料によって作製されてもよく、又は再生可能資源由来であってもよい。本発明の内側層不織布に好適な材料の非限定的な例としては、Ｂｅｉｊｉｎｇ  Ｄａｙｕａｎ  Ｎｏｎｗｏｖｅｎ  Ｆａｂｒｉｃ  Ｃｏ．Ｌｔｄ．又はＸｉａｍｅｎ  Ｙａｎｊａｎ  Ｎｅｗ  Ｍａｔｅｒｉａｌ  Ｃｏ．Ｌｔｄ．から入手可能なものなどのＰＥ／ＰＥＴバイコンポーネント短繊維から作製された１２〜３０ｇｓｍのエアースルーカード不織布基材、及びＦｉｂｅｒｔｅｘ又はＦｉｔｅｓａから入手可能なものなどのＰＰモノフィラメント又はＰＥ／ＰＰバイコンポーネント繊維を含む８〜３０ｇｓｍのスパンメルト不織布基材が挙げられる。
【００４０】
内側層不織布は、本質的に疎水性であってもよい。内側層不織布は、繊維製造プロセスにおいてポリマー樹脂への疎水性溶融添加剤で処理することによって、又は不織布が形成された後に疎水性添加剤を適用することによって疎水性が提供され得る。
【００４１】
疎水性添加剤は、植物、動物、及び／又は合成源に由来する脂肪酸であってもよい。脂肪酸は、Ｃ８〜Ｃ３０脂肪酸、又はＣ１２〜Ｃ２２脂肪酸、又は実質的に飽和脂肪酸の範囲であってもよい。疎水性添加剤は、脂肪族アルコール、脂肪酸エステル、及び脂肪酸アミドを含む脂肪酸誘導体であってもよい。好適な脂肪族アルコールとしては、Ｃ１２〜Ｃ３０脂肪酸由来のものが挙げられる。好適な脂肪酸エステルとしては、Ｃ１２〜Ｃ３０脂肪酸及び短鎖一価アルコールの混合物、好ましくはＣ１２〜Ｃ２２飽和脂肪酸及び短鎖一価アルコールの混合物由来の脂肪酸エステルが挙げられる。疎水性溶融添加剤は、モノ、ジ、及び／又はトリ−脂肪酸エステルの混合物を含んでもよい。一実施例としては、モノ、ジ又はトリグリセリドを形成するため、少なくとも１つのアルキル鎖を有するグリセロール、又はグリセロールに対する少なくとも２つ若しくは３つの鎖を有する脂肪酸エステルが挙げられる。トリグリセリドの好適な例としては、グリセロールトリベヘネート（thibehenate）、グリセロールトリステアレート、グリセロールトリパルミテート、及びグリセロールトリミリステート、並びにこれらの混合物が挙げられる。例示的な疎水性溶融添加剤としては、Ｔｅｃｈｍｅｒ  ＰＰＭ１５０００として市販されているものなどのグリセリルトリステアレートが挙げられる。疎水性剤は、Ｃ１２〜Ｃ２８脂肪酸（飽和又は不飽和）と、エルカミド、オレアミド、及びベヘンアミドなどの一級又は二級アミンとの混合物からのこれらの誘導体を含む脂肪酸アミドであってもよい。
【００４２】
不織布が形成された後に適用され得る例示的な疎水性添加剤としては、界面活性剤及びシリコーン系仕上げ剤、綿実油、蜜蝋及びシアバターなどの天然油又はワックスが挙げられる。
【００４３】
本明細書の測定値によると、内側層は、任意選択的に、約５％〜約３０％、又は約５％〜約１５％、又は約６％〜約８％、又は約７％〜約１５％、又は約９％〜約２５％の開口率、及び約０．１ｍｍ２〜約２５ｍｍ２、又は約０．１ｍｍ２〜約１０ｍｍ２、又は約０．４ｍｍ２〜約２．０ｍｍ２、又は約０．５ｍｍ２〜約４ｍｍ２、又は約１．０ｍｍ２〜約５ｍｍ２、又は約４．０ｍｍ２〜約８ｍｍ２、又は約７ｍｍ２〜約１５ｍｍ２の有効開口面積で複数の開口部を有してもよい。
【００４４】
本発明の外側層は、約１０ｇ／ｍ２〜約４５ｇ／ｍ２、又は約１０ｇ／ｍ２〜約３５ｇ／ｍ２の坪量を有し得る不織布であり、内側層の坪量が外側層の坪量以下となるように調整されてもよい。理論に束縛されるものではないが、このように坪量の関係を提供することによって、皮膚の汗が外側層に、かつ積層体の外側に効果的に輸送されると同時、輸送された汗が内側層に戻るのを防ぐと考えられる。外側層不織布は、約０．８ｄｐｆ〜約６ｄｐｆの繊維直径を有してもよい。外側層不織布は、スパンボンド、スパンレース、カード、又はエアレイドなどのプロセスによって作製されてもよく、ポリプロピレン（ＰＰ）、ポリエチレン（ＰＥ）、ポリエチレンフタレート（ＰＥＴ）、ポリ乳酸／ポリラクチド（ＰＬＡ）又は共役繊維（ＰＥ／ＰＥＴ、ＰＥ／ＰＰ、ＰＥ／ＰＬＡなど）、並びに綿又はビスコース若しくはリオセルなどの再生セルロース繊維などの天然繊維から作製される繊維及び／又はフィラメントを含んでもよい。外側層不織布はまた、スパンボンド不織布とカード不織布とを組み合わせるなど、異なるプロセス及び繊維によって作製された不織布を組み合わせる多層体又は複合材料構造体であってもよい。外側層不織布は、生分解性材料によって作製されてもよく、又は再生可能資源由来であってもよい。
【００４５】
外側層不織布は、本質的に疎水性であってもよく、したがって、繊維製造プロセスにおいてポリマー樹脂への親水性溶融添加剤で処理することによって、又は不織布が形成された後に親水性添加剤を適用することによって、内側層よりも比較的高い親水性が提供されてもよい。
【００４６】
親水性添加剤は、Ｔｅｃｈｍｅｒ  ＰＰＭ１５５６０、ＴＰＭ１２７１３、ＰＰＭ１９９１３、ＰＰＭ１９４４１、ＰＰＭ１９９１４、及びＰＭ１９６６８の商標名で販売されている、Ｔｅｃｈｍｅｒ  ＰＭ（Ｃｌｉｎｔｏｎ，ＴＮ，ＵＳ）から入手可能なものなどのポリプロピレン及びポリエチレンポリマーであってもよい。親水性添加剤としては、イオン性界面活性剤、カチオン性界面活性剤、両性界面活性剤、又はこれらの混合物が挙げられ得る。例示的な親水性添加剤としては、Ａｍｐａｃｅｔによって製品化されている１００４１０  ＡＦ  ＰＥ  ＭＢ、Ｃｉｂａ  Ｓｐｅｃｉａｌｉｔｙ  Ｃｈｅｍｉｃａｌｓ  Ｉｎｃ．から市販されているＩｒｇａｓｕｆ  ＨＬ５６０、Ｇｏｕｌｓｔｏｎ  Ｔｅｃｈｎｏｌｏｇｉｅｓ  Ｉｎｃ．から市販されているＨｙｄｒｏｓｏｒｂ  １００１、Ｕｎｉｑｅｍａから市販されているＣｉｒｒａｓｏｌ  ＰＰ６８２、Ｃｏｇｎｉｓから市販されているＳｔａｎｔｅｘ  Ｓ  ６３２７、Ｓｃｈｉｌｌ  ＆  Ｓｅｉｌａｃｈｅｒから市販されているＳｉｌａｓｔｏｌ  ＰＳＴ、Ｓｉｌａｓｔｏｌ  ＰＨＰ２６、Ｍｏｍｅｎｔｉｖｅ  Ｐｅｒｆｏｒｍａｎｃｅ  Ｍａｔｅｒｉａｌｓから市販されているＳｉｌｗｅｔ  Ｌ−７６０８、Ｐｏｌｙｖｅｌ  Ｉｎｃ．からＰｏｌｙｖｅｌ  Ｓ−１４１６又はＶＷ  ３１５の名前で市販されている、ポリエチレンオキシド鎖を有する分子量７００ｇ／ｍｏｌ超のシリコーン界面活性剤が挙げられる。
【００４７】
外側層の例示的な材料としては、少なくとも約５０μｍ、又は少なくとも約８０μｍ、又は少なくとも約２００μｍの厚さを有するエアースルーカード不織布が挙げられる。厚さは、２０００μｍ未満、又は１５００μｍ未満、又は１２５０μｍ未満であってもよい。このような材料は、衣類に面する層に柔らかなロフティ（lofty）触感をもたらし得る。本発明の外側層不織布に好適なものは、共心バイコンポーネント繊維、コア偏心バイコンポーネントフィラメントにより作製された圧着繊維、又はサイドバイサイドバイコンポーネントフィラメントから作製された、エアースルーカード不織布材料である。本発明の外側層不織布に好適な材料の非限定的な例としては、Ｂｅｉｊｉｎｇ  Ｄａｙｕａｎ  Ｎｏｎｗｏｖｅｎ  Ｆａｂｒｉｃ  Ｃｏ．Ｌｔｄ．又はＸｉａｍｅｎ  Ｙａｎｊａｎ  Ｎｅｗ  Ｍａｔｅｒｉａｌ  Ｃｏ．Ｌｔｄ．から入手可能なものなどのＰＥ／ＰＥＴバイコンポーネント繊維を含む１２ｇ／ｍ２〜４５ｇ／ｍ２のエアースルーカード不織布基材、及びＦｉｂｅｒｔｅｘ又はＦｉｔｅｓａから入手可能なものなどのＰＰモノフィラメント又はＰＥ／ＰＰバイコンポーネント繊維を含む８〜４５ｇｓｍのスパンメルト不織布基材が挙げられる。
【００４８】
本明細書における内側及び外側不織布層の坪量及び材料厚さは、以下の「厚さ及び坪量の調製」によって最終製品から得られた材料に関するものであり、それぞれ、５００Ｐａまでの負荷という修正を含む「基本キャリパ法−ＡＳＴＭ  Ｄ  ６５４紙及び板紙の厚さの標準試験方法」、及び「坪量−ＡＳＴＭ  Ｄ  ７５６加速使用条件下でのプラスチックの重量及び形状変化の決定に関する実践」によって測定される。弾性積層体の総キャリパは、以下に記載されるＮＭＲ  ＭＯＵＳＥ試験方法で決定される。
【００４９】
本明細書の測定値によると、外側層は、約５％〜約５０％、又は約５％〜約４０％、又は約５％〜約３０％、又は約６％〜約８％、又は約７％〜約１５％、又は約９％〜約２５％の開口率、及び約０．１ｍｍ２〜約２５ｍｍ２、又は約０．１ｍｍ２〜約１０ｍｍ２、又は約０．４ｍｍ２〜約２．０ｍｍ２、又は約０．５ｍｍ２〜約４ｍｍ２、約１．０ｍｍ２〜約５ｍｍ２、又は約４．０ｍｍ２〜約８ｍｍ２、又は約７ｍｍ２〜約１５ｍｍ２の有効開口面積で複数の開口部を有してもよい。
【００５０】
代替的に又は追加的に、本明細書の測定値によると、内側層は、約５％〜約５０％、又は約５％〜約４０％、又は約５％〜約３０％、又は約６％〜約８％、又は約７％〜約１５％、又は約９％〜約２５％の開口率、及び約０．１ｍｍ２〜約２５ｍｍ２、又は約０．１ｍｍ２〜約１０ｍｍ２、又は約０．４ｍｍ２〜約２．０ｍｍ２、又は約０．５ｍｍ２〜約４ｍｍ２、約１．０ｍｍ２〜約５ｍｍ２、又は約４．０ｍｍ２〜約８ｍｍ２、又は約７ｍｍ２〜約１５ｍｍ２の有効開口面積で複数の開口部を有してもよい。
【００５１】
外側層及び／又は内側層のいずれかについて、開口部は、孔、スリットなどであってもよい。好ましくは、開口部は孔である。内側層及び外側層が開口部を有する場合、内側層の開口部は、外側層の開口部と一致してもよい。あるいは、内側層及び外側層が開口部を有する場合、内側層の開口部は、外側層の開口部と一致しなくてもよい。なお更なる代替例では、内側層及び外側層が開口部を有する場合、内側層の開口部のいくつかは、外側層の開口部と一致してもよく、内側層の残りの開口部は、外側層の開口部と一致しなくてもよい。
【００５２】
内側層及び／又は外側層の開口部は、約５未満のアスペクト比を有する孔であってもよい。開口部のアスペクト比は、そのように決定される。開口部の最大寸法が測定され、最大寸法の方向は第１の軸を画定する。第１の軸に垂直な線は、第２の軸を画定する。第２の軸に沿った開口部の寸法が測定され、断面寸法が画定される。アスペクト比は、最大寸法を断面寸法で割ったものである。
【００５３】
開口部は、雌雄型ホットピンプロセス、穴あけプロセス、ウォータージェット及びスクリーンを使用して穴を作る水流交絡プロセス、並びにこれらの組み合わせで作製されてもよい。開口部は、熱又は圧力とそれに続く漸増的な伸張によって複数の弱化した場所を作ることによって作製され得、当該不織布ウェブは、米国特許第５，６２８，０９７号に記載されているように弱化した場所での断裂を引き起こす。このような断裂方法は、スパンボンド繊維及びメルトブロー繊維を使用する不織布に特に有用であり得る。開口部は、国際公開第２０１６／７３７１２号に記載されているように、３次元、不均質、非整列であってもよく、パターンを形成するものであってもよい。
【００５４】
本発明では、内側層及び外側層からの開口部は、完全に一致するか、又は部分的に一致するか、又は全く一致しないように構成されてもよい。内側層又は外側層には開口部が存在しなくてもよい（あるいは、両方の層に開口部が存在しなくてもよい）。すなわち、内側層と外側層との組み合わせは、本明細書の測定値によると、１００％、１００％未満、又は約５０％未満、又は約１５％未満の相対開口率を提供し得る。相対開口率とは、外側層の開口部と一致する弾性積層体の開口部の割合である。外側層にのみ開口部が存在する場合、相対開口率は０％であり、外側層及び内側層の開口部が完全に一致するとき、相対開口速度は１００％である。本発明では、内側層は、任意選択的に開口部を有してもよく、その場合、開口部のパターン及び密度は、外側層のパターン及び密度と完全に又は部分的に一致するように変更されてもよい。理論に束縛されるものではないが、一実施形態では、内側層によって閉鎖された外側層の開口部のいくつかのうちの少なくともいくつかの部分を有することにより、これが内側層から外側層への液体透過性勾配をもたらし、したがって汗が効果的に吸い上げられ、外側層に移動されると考えられる。理論に束縛されるものではないが、別の実施形態では、外側層及び内側層の開口部を完全に一致させることにより、良好な通気性及び外観がもたらすと考えられる。
【００５５】
内側層及び外側層は、本発明の弾性積層体を提供するために、接着剤、超音波、圧力、又は熱を適用することなどによって、当該技術分野において既知の任意の手段によって、約５％〜約５０％の区域にわたって互いに直接接合される。内側層及び外側層は、接着剤によって少なくとも部分的に直接接合されてもよい。内側層と外側層とを接合するために接着剤が使用される場合、内側層と外側層との間に接着剤が塗布される区域は、層が直接接合される区域と見なされる。接着剤を接合手段として使用する場合、接着剤は、螺旋パターンなどで断続的に塗布されてもよい。代替的に又は追加的に、接着剤は、より良好なプロセス制御のためにスロットコートパターンによって塗布されてもよく、接着剤が塗布される区域は、積層平面区域の約５％〜約５０％、又は約５％〜約４０％、又は約５％〜約３０％である。代替的に又は追加的に、内側層及び外側層は、熱、圧力、又は超音波などの内側層及び外側層の不織布の繊維を直接接合する手段によって、少なくとも部分的に直接接合されてもよい。
【００５６】
本発明の弾性積層体は、少なくとも１つの方向に少なくとも約１１０％の伸長率を有してもよい。弾性は、内側層と外側層との間に弾性体を積層することによって付与されてもよい。弾性体は、複数の弾性ストランド若しくは弾性リボン、又は弾性シートであってもよい。層及び弾性体は、接着剤、熱、圧力、超音波、及びこれらの組み合わせからなる群から選択される手段によって少なくとも部分的に接合されてもよい。図１Ｂを参照すると、接着剤は、外側層及び／又は内側層に弾性体を接合するために塗布され、外側層及び内側層を接合するために、パネル接着剤のパターン２３３でスロットコートを介して更に塗布されてもよい。代替的に又は追加的に、弾性体は、弾性体を内側層及び／又は外側層に固定するために、超音波又は熱によって弾性体に接触する内側層及び／又は外側層を変形させることによって接合されてもよい。弾性体は弾性シートであってもよく、超音波は、内側層及び外側層の繊維が互いに直接接触するように組み合わされた内側層、外側層、及び弾性シートに特定のエネルギーレベルで適用される。繊維が直接接合されるこれらの区域は、内側層及び外側層が直接接合される区域とも見なされる。
【００５７】
上記の接合方法のいずれかによって得られる弾性積層体は、層を少なくとも部分的に直接接合するために必要な力を超えて、エンボス加工される必要はなく、機械的に活性化される必要もない。したがって、弾性部材は経済的に作製することができる。直接接合される区域は、弾性積層体を非収縮状態に、好適には２５Ｎの力で伸張し、内側層及び外側層が直接接合される平面区域を観察することによって測定され得る。
【００５８】
着用可能物品
本発明は、弾性積層体を含む吸収性物品に関する。弾性積層体は、皮膚と直接接触する着用可能物品の少なくとも一部を形成し得る。
【００５９】
弾性積層体は、内側不織布層及び外側不織布層を含む。内側不織布層は、物品が着用されたときに外側層よりも着用者により近接する。内側不織布層は、物品が着用されたときに着用者の皮膚と直接接触し得る。外側不織布層は、着用可能物品の外側表面の少なくとも一部を形成し得る。
【００６０】
弾性積層体は、着用可能物品の弾性ベルト、ウエストバンド、サイドパネル、レッグカフ、及び外側カバーからなる群から選択される構成要素として使用されてもよい。
【００６１】
本弾性積層体は、弾性ベルトとして特に有用である。着用可能物品はパンツであってもよい。例示的なパンツは、国際公開第２００６／１７７１８（Ａ）号に記載されている。パンツは、物品が着用されたときに着用者の股部領域を覆う中央シャーシ３８と、本発明の弾性積層体を含む前側ベルト８４及び後側ベルト８６（以下、「前側及び後側ベルト」と称される場合がある）と、を含んでもよく、前側及び後側ベルト８４、８６は、横断方向に延在して腰部開口部を画定する、環状弾性ベルト４０（以下、「腰部ベルト」と称される場合がある）を形成する。着用可能物品２０は、中央シャーシ３８が前側及び後側ベルト８４、８６と連続している一体型パンツであってもよく、脚部開口部は連続的に形成される（図示なし）。ベルト型パンツは、中央シャーシ３８がより良好な通気性を有し、したがって着用可能物品全体のより良好な汗管理を提供するという点で有利であり得る。
【００６２】
図１Ａは、シームが接合されておらず、平らな非収縮状態で衣類に面する表面を見せている、本発明による着用可能物品の一実施例の斜視図である。着用可能物品は、長手方向軸線としての役割も果たす長手方向中心線Ｌ１と、横断方向軸線としての役割も果たす横断方向中心線Ｔ１と、を有する。着用可能物品は、身体に面する表面、衣類に面する表面、前側領域２６、後側領域２８、股部領域３０、及びシームを有し、シームは、前側領域２６及び後側領域２８を接合して、２つの脚部開口部及び１つの腰部開口部を形成する。前側ベルト８４の少なくとも一部分若しくは全体、又は後側ベルト８６の少なくとも一部若しくは全体、又は別個の環状弾性ベルト４０全体が、本発明の弾性積層体によって作製されてもよい。前側及び後側ベルト８４、８６、並びに中央シャーシ３８は、共同して脚部開口部を画定する。
【００６３】
図２Ａ及び図３Ａ〜図３Ｃに例示的に示されるように、中央シャーシ３８は、バックシート６０と、バックシート６０の外側を覆うための外側カバー層４２とを含んでもよい。バックシート６０は、不透水性フィルムであってもよい。外側カバー層４２の少なくとも一部又は全体は、本発明の弾性積層体であってもよい。中央シャーシ３８は、中央シャーシ３８上に出される身体排出物を吸収し収容するための吸収性コア６２を含んでもよい。図１Ａに例示されるように、中央シャーシ３８は概ね長方形であり、長手方向に左右に延在する側縁部４８（以下、「側縁部」と称される場合がある）、及び横断方向に前後に延在する端縁部５０（以下、「端縁部」と称される場合がある）を有してもよい。また、中央シャーシ３８は、着用可能物品の前側領域２６に位置付けられた前側腰部パネル５２と、後側領域２８に位置付けられた後側腰部パネル５４と、股部領域３０で前側腰部パネル５２と後側腰部パネル５４との間にある股部パネル５６と、を有する。前側ベルト８４の中心部は中央シャーシ３８の前側腰部パネル５２に接合され、後側ベルト８６の中心部は中央シャーシ３８の後側腰部パネル５４に接合され、前側ベルト８４及び後側ベルト８６はそれぞれ、中央シャーシ３８が重ならない左側部パネル及び右側部パネル８２を有する。中央シャーシ３８は、脚部開口部をガスケット加工するために、一側当たり１つ以上のレッグカフを含んでもよい。レッグカフの少なくとも一部、又は少なくとも１つ、又は全ては、本発明の弾性積層体であってもよい。
【００６４】
図示していないが、本発明の着用可能物品は、長手方向軸、横断方向軸、身体に面する表面、及び衣類に面する表面を有する、テープ式おむつであってもよい。着用可能物品は、前側領域、後側領域、及び股部領域を含む中央シャーシを有してもよく、それぞれ、３つの等しい長さで長手方向軸に沿って概念的に分割されている、横断方向に延在している線によって画定される。前側領域及び／又は後側領域には、腰部開口部及び脚部開口部を構成する物品を固定するための締着部材が提供されてもよい。腰部開口部は、ウエストバンドを含んでもよい。締着部材は、中央シャーシに連結する連結部分、横方向に伸張可能である伸張可能サイドパネル、及びホックなどの係合要素を有する係合部分によって作製されてもよい。前側領域及び／又は後側領域には、締着部材の係合要素を受容するためのランディングゾーンが提供されてもよい。ランディングゾーンは、ホックと係合可能なループであってもよい。着用可能物品のウエストバンド、サイドパネル、又はランディングゾーンの少なくとも一部又は全体は、本発明の弾性積層体であってもよい。
【００６５】
本発明のパンツの環状弾性ベルト４０は、嵌合力を動的に生成し、着用中に動的に発生する力を分配するように作用する。近位縁部９０は、中央シャーシ３８の股部パネル５６に対して、遠位縁部８８よりも近くに位置している。前側及び後側ベルト８４、８６は、側縁部８９のみにおいてシームで互いに接合されて、腰部開口部及び２つの脚部開口部を有する着用可能物品を形成することができる。各脚部開口部は、脚部開口部の周囲に弾性を備えてもよい。ベルトタイプパンツの場合、脚部開口部の周囲の弾性は、前側ベルト８４、後側ベルト８６、及び中央シャーシ３８からの弾性の組み合わせによって提供されてもよい。
【００６６】
パンツの前側ベルト８４及び後側ベルト８６は、ベルト４０に弾性を付与するよう構成されている。前側ベルト８４及び後側ベルト８６はそれぞれ、横断方向に延びる複数の弾性体９６と、内側層によって形成された内側シート９４と、外側層によって形成された外側シート９２と、を含む、本弾性積層体によって形成されてもよい。任意選択的に、外側シート材料の延在部である外側シート折り重なり部９３は、外側シート材料を折り畳むことによって形成されてもよく、及び／又は内側シート材料の延在部である内側シート折り重なり部９５は、内側シート材料を折り畳むことによって形成されてもよい。外側シート９２は、外側カバー層４２と同じ本発明の不織布基材から作製されて、物品にとって審美的感覚と触感を統合することができる。
【００６７】
中央シャーシ３８が吸収性コアを含む場合、吸収性コアの上に重なる前側又は後側ベルト８４、８６の一部又は全ての区域は、弾性を欠いて作製されてもよい。図１Ａを参照すると、弾性体９６が不活性化されている前側腰部パネル５２及び後側腰部パネル５４の区域はブランクで示されている。例えば、後側ベルト８６に見られるように、吸収性コア６２の遠位縁部に向かって、吸収性材料不在領域６１の上に重なる弾性体９６は、中央シャーシ３８の良好なフィットのために弾性を活性にして配置されてもよい。これは、漏れを防止するのに有利であり得る。
【００６８】
内側又は外側折り重なり部９５、９３を提供することは、腰部開口部８８が前側又は後側ベルト８４、８６の鋭い縁部で終わることを回避するのに有利である。更に、前側又は後側ベルト８４、８５の任意の弾性体９６は、腰部開口部が鋭利になることを回避し、また、製造中又は使用中にいかなる弾性体も偶発的に露出されないことを確実にするために、腰部開口部から少なくとも約２ｍｍ離して、又は約５ｍｍ〜約９ｍｍ離して配置されてもよい。内側又は外側シート折り重なり部９５、９３は、前側及び／又は後側ベルト８４、８６と中央シャーシ３８との間の一体性を確保するために、中央シャーシ３８間に少なくとも約１０ｍｍ、又は少なくとも約１５ｍｍの重なりが存在するように近位縁部に向かって延在してもよい。
【００６９】
図２Ａを参照すると、前側ベルト８４及び／又は後側ベルト８６は、外側シート折り重なり部９３を含んでもよく、外側シート折り重なり部９３は、外側シート材料の延在部であり、外側シート折り重なり部９３は、ベルトの遠位縁部８８で延伸された外側シート材料を折り畳むことによって形成される。前側ベルト８４及び／又は後側ベルト８６が本弾性積層体によって形成されるとき、外側層は弾性積層体を超えて伸長し、弾性ベルトの少なくとも一部が外側層の２つの層で挟まれた内側層の１つの層を含むように、弾性積層体に折り重ねられる。このような構造が提供されるとき、外側シートの折り重なり領域の身体に面する側面は、弾性積層体の層の親水性勾配が維持されるように、内側シートと同等以上の疎水性を有するように処理されてもよい。
【００７０】
図２Ｂを参照すると、前側ベルト８４及び／又は後側ベルト８６は、内側シート折り重なり部９５を含んでもよく、内側シート折り重なり部９５は内側シート材料の延在部であり、内側シート折り重なり部９５は、内側シート材料をベルトの遠位縁部８８で折り畳むことによって形成される。前側ベルト８４及び／又は後側ベルト８６が本弾性積層体によって形成されるとき、内側層は、弾性ベルトの少なくとも一部が内側層の２つの層を含むように、それ自体に折り重ねられる。このような構造が提供されるとき、内側シート折り重なり領域の身体に面する側面は、弾性積層体の層の親水性勾配が維持されるように、内側シートよりも高い疎水性を有するように、任意選択的に処理されてもよい。このような構成では、外側シート９２は、内側シート９４によって作製された腰部開口部まで延在しなくてもよい。この場合、任意の弾性体は、任意の弾性体が製造中又は使用中に偶発的に露出しないことを確実にするために、外側シート９２の遠位縁部から少なくとも約２ｍｍ離して、又は約５ｍｍ〜約９ｍｍ離して配置されてもよい。
【００７１】
図３２Ｃを参照すると、前側ベルト８４及び／又は後側ベルト８６は、外側シート折り重なり部９３及び内側シート折り重なり部９５の両方を含んでもよい。前側ベルト８４及び／又は後側ベルト８６が本弾性積層体によって形成されるとき、内側層は、弾性ベルトの少なくとも一部が内側層の２つの層を含み、外側層が内側層折り重なり部に更に折り重ねられるように、それ自体に折り重ねられる。内側層折り重なり領域は、外側層折り重なり領域を越えて近位に延在する。このような構造が提供されるとき、弾性積層体の層の親水性勾配は、少なくとも、内側シート折り重なり部が身体に面する表面である領域に対して維持される。一方、腰部開口部には鋭い縁部が存在しなくてもよく、腰部開口部の近傍は、４層の材料を有することによって、ロフティな下着様になり得る。外側シート折り重なり領域９３は、約２ｍｍ〜約１５ｍｍ、又は約５〜約１０ｍｍであってもよい。内側シート折り重なり部９５は、中央シャーシ３８に重なるように更に近位方向に延在してもよい。
【００７２】
図３Ａ、図３Ｂ、及び図３Ｃを参照すると、本発明の腰部開口部８８と中央シャーシ３８との間の前側又は後側弾性ベルトの全て又は少なくとも大部分の区域は、内側層と、外側層と、追加の内側層又は追加の外側層と、を含む３層から作製されてもよい。このように、腰部開口部８８と中央シャーシ３８との間の前側又は後側弾性ベルトの区域の組み合わされた坪量は、低く保たれてもよい。この低坪量の区域を提供することは、全体的な弾性ベルトの通気性を維持するのに有利であり、汗管理に更に寄与する。本発明の腰部開口部８８と中央シャーシ３８との間の前側又は後側弾性ベルトの区域の組み合わされた坪量は、約１００ｇ／ｍ２未満、又は約８５ｇ／ｍ２未満、又は約７５ｇ／ｍ２未満、又は約６５ｇ／ｍ２未満であってもよい。
【００７３】
図１Ａを参照すると、非収縮状態にある後側ベルト８６の横断方向幅ＬＷは、同じ状態の前側ベルト８４の横断方向幅と同じであってもよい。このような物品を経済的に作製することができる。後側ベルト８６の全幅ＬＷに沿った、後側ベルト８６の後側遠位縁部８８と後側近位縁部９０との間の長手方向長さＬＢは、前側ベルト８４の前側遠位縁部８８と前側近位縁部９０との間の長手方向長さＬＦと略同じであってもよい。かかる構成では、シームが前側及び後側ベルト８４、８６の同じ長さの側縁部８９を閉じて、物品を形成している。このような物品を経済的に作製することができる。後側ベルト８６の横方向における全幅ＬＷに沿った、後側ベルト８６の後側遠位縁部８８と後側近位縁部９０との間の長手方向の長さＬＢは、前側ベルト８４の前側遠位縁部８８と前側近位縁部９０との間の長手方向長さＬＦより長くてもよい。かかる構成では、着用可能物品が組み立てられて、腰部開口部及び脚部開口部が形成されるとき、着用可能物品は、前側遠位縁部８８が後側遠位縁部８８とそろうように、横断方向中心線Ｔ１に沿って折り畳まれる。前側側縁部８９も後側側縁部８９の一部分と位置合わせされる。次に、前側ベルト８４及び後側ベルト８６が、前側及び後側側縁部８９においてシームで接合される。しかしながら、前側及び後側近位縁部９０は互いに位置合わせされなくてもよい。後側近位縁部９０は、後側側部パネル８２の近位部分が前側近位縁部９０を超えて中央シャーシ３８の股部パネル５６に向かって延在するように、横断方向中心線Ｔ１に対して長手方向に前側近位縁部９０よりも近くに配置されてもよい。後側側部パネル８２の近位部分の側縁部は、どこにも接合されず、付着されていなくてもよい。このようにして、後側側部パネル８２の近位部分は、臀部カバーを提供する。
【００７４】
図１Ａ及び図２Ａ〜図２Ｃを参照すると、前側及び後側ベルト８４、８６は、股部領域３０において互いに連続してなくてもよく、外側カバー層４２は股部領域３０の衣類に面する表面である。外側カバー層４２は、前側腰部パネル５２及び／又は後側腰部パネル５４の長手方向に部分的にのみに延在し、前側腰部パネル５２及び／又は後側腰部パネル５４の遠位部が外側カバー層４２を含まないままにしてもよい。すなわち、外側カバー層４２の長手方向長さは、股部パネル５６の長手方向長さよりも長く、かつ、バックシート６０の長手方向長さよりも短い。かかる構成では、前側腰部パネル５２及び後側腰部パネル５４の遠位部には、外側カバー層４２が存在せず、弾性ベルト４０により良い通気性及び汗管理を提供する。更に、これにより、外側カバー層４２の材料コストを削減することができる。したがって、中央シャーシ３８の衣類に面する表面とバックシート６０との間の要素の層を見ると、外側カバー層４２が存在する前側及び後側腰部パネル５２、５４上に配置された移行領域３４が存在する。移行領域３４の長手方向長さは、可能な限り短く、例えば、約２０ｍｍ未満、又は約１５ｍｍ未満、又は約１０ｍｍ未満で作製されてもよい。更に、接着剤は、移行領域３４の全領域に、又は長手方向に移行領域３４の遠位縁部から最大５ｍｍ以下を残した領域全体に塗布されてもよい。着用可能物品に魅力的なアートワークを経済的に提供するために、バックシート６０の衣類に面する表面に印刷を施すことができる。移行領域３４を可能な限り短く提供する、移行領域３４に接着剤を貼付して透明性を向上させる、又は単に移行領域３４へのアートワークの表示を避けることによって、アートワークと観察者との間の様々な材料層上でアートワークの外観が損なわれることが回避され得る。図１Ａを参照すると、バックシート６０上のアートワークは、領域４０Ｆ及び／又は４０Ｂに印刷されてもよい。
【００７５】
本発明の物品は、改善された汗管理特性を提供し、経済的に製造しながら、適用しやすく、快適な着用感である。
【００７６】
試験方法
１．ＮＭＲ  ＭＯＵＳＥ法
ＮＭＲ−ＭＯＵＳＥ（Ｍｏｂｉｌｅ  Ｕｎｉｖｅｒｓａｌ  Ｓｕｒｆａｃｅ  Ｅｘｐｌｏｒｅｒ）は、スキャナ表面に垂直な非常に均一な勾配を生成する永久磁石ジオメトリを備えた携帯型オープンＮＭＲセンサである（図３に示されている）。ガラス繊維強化プラスチックで作製された水平面１００６を有するフレーム１００７は、試験片を支持し、試験中は静止したままである。試験片の平坦有効容積は、試験片への最大貫入深さを画定する位置で、磁石１０１０の上に配置された表面ｒｆコイル１０１２によって励起され、検出される。高精度のリフト１００８を用いて、試験片全体に有効なスライスを再配置することにより、スキャナは、高い空間分解能で試験片の構造の一次元プロファイルを生成することができる。
【００７７】
例示的な計器は、Ｍａｇｒｉｔｅｋ  Ｉｎｃ．（Ｓａｎ  Ｄｉｅｇｏ，ＣＡ）から入手可能なＨｉｇｈ−Ｐｒｅｃｉｓｉｏｎ  Ｌｉｆｔを備えるＰｒｏｆｉｌｅ  ＮＭＲ−ＭＯＵＳＥモデルＰＭ２５である。ＮＭＲ−ＭＯＵＳＥに対する要件は、ｚ方向分解能が５０μｍ、測定周波数が１３．５ＭＨｚ、最大測定深さが２５ｍｍ、静的勾配が８Ｔ／ｍ、及び有効容積（ｘ−ｙ寸法）が４０×４０ｍｍ２である。機器を使用可能にする前に、製造業者の指示に従って、位相調整を実行し、共振周波数を確認し、外部ノイズレベルを確認する。全ての測定は、２３℃±１℃、及び５０％±２％の相対湿度に制御された室内で行われる。
【００７８】
試験溶液を、９．０ｇのＮａＣｌを１Ｌの脱イオン水に希釈して調製された０．９％  ｗ／ｖ生理食塩水溶液に調製する。２ｍＭ／Ｌのジエチレントリアミン五酢酸ガドリニウム（ＩＩＩ）二水素塩（Ｓｉｇｍａ  Ａｌｄｒｉｃｈから入手可能）を添加する。添加後、振盪器を用いて１６０ｒｐｍで溶液を１時間撹拌する。その後、溶液を確認して、確実に目に見える未溶解結晶が残っていないようにする。溶液は、使用１０時間前に調製される。
【００７９】
試験前に、２３℃±１℃、及び５０％±２％の相対湿度で２時間、試験用製品を状態調整する。
【００８０】
着用可能物品の弾性積層体を識別し、弾性積層体から８０．０ｍｍ×８０．０ｍｍの試験片を切断する。フレーム上の平坦な試験片１０２２を有効にするため、弾性積層体のみが切断されることを確実にする。弾性積層体が着用可能物品の他の構成要素に取り付けられており、弾性積層体を分離せずに試験片を切断することができない場合、弾性積層体は、例えば、「Ｑｕｉｋ−Ｆｒｅｅｚｅ（登録商標）」タイプのコールドスプレーを適用することによって、又は弾性積層体の特性を恒久的に変更しない他の好適な方法を適用することによって、それらの他の構成要素から適切な技術によって慎重に分離されるべきである。
【００８１】
図４に示すように、試験片１０２２は、ポリカーボネートＭａｋｒｏｌｏｎ（登録商標）で作製された、８０ｍｍ×８０ｍｍ×高さ２０ｍｍのフレーム１０２３（上述のＮＭＲ  ＭＯＵＳＥフレーム１００７とは異なる）上に装着され、上向きになっている外側層の第２の表面は、それぞれの縁部上に２片の両面テープ１０２４を使用して、材料が平らになるまで弾性積層体を伸張させる。フレームは、上部マーカーが挿入される４０ｍｍ×４０ｍｍの開口区域を有する。上部マーカーは、ポリカーボネートＭａｋｒｏｌｏｎ（登録商標）から作製されたブロック１０２５、及び両面テープ１０２７を用いてブロック１０２５に装着されるガラス板１０２６からなる（ガラススライド１０２６及びテープ１０２７は、図４に誇張された寸法で示されている）。ブロック１０２５は、フレーム１０２３内の開口区域の大きさに対応する４０ｍｍ×４０ｍｍの寸法を有する。ポリマーブロックの高さは１４７ｍｍである。ガラス板１０２６は、４００μｍの厚さを有する。両面テープ１０２７は、ＮＭＲ振幅信号を提供するのに好適でなければならない。
【００８２】
試験片１０２２がフレーム１０２３上に装着されているとき、内側層の第１の表面は、ＮＭＲ  ＭＯＵＳＥ計器の方を向いている。上部マーカーが挿入されるフレーム１０２３の４０ｍｍ×４０ｍｍの開口区域が試験片１０２２に覆われることを確実にする。
【００８３】
フレーム１０２３と同様に、サンプルホルダ１０２０は、４０ｍｍ×４０ｍｍの開口部１０２８を有する。試験片ホルダ１０２８内の開口部の深さは４００μｍである。サンプルホルダは、８０ｍｍ×８０ｍｍの寸法及び１．４ｍｍの高さ（４００μｍの深さを含む）を有する。サンプルホルダ１０２０を平面１００６上のＮＭＲ  ＭＯＵＳＥの中央（ｒｆコイル１０１２より上）に配置して、ＮＭＲ有効容積が、液体が適用される４０ｍｍ×４０ｍｍの開口部１０２８内にあることを確実にする。上部マーカー及び開口部１０２８が一致するように、フレーム１０２３をサンプルホルダ１０２０の上部の中心に配置し、ガラス板１０２６が試験片１０２２と接触するように、上部マーカーを試験片１０２２上に配置して、４０ｍｍ×４０ｍｍに０．２５ｐｓｉを適用する。上部マーカーを使用して、サンプルホルダ１０２０の表面及び４０ｍｍ×４０ｍｍの開口区域１０２８内の試験片１０２２を決定することによって試験片の寸法を画定する。
【００８４】
試験片を測定するため、試験片１０２２あり及びなしの第１の１−Ｄ湿潤分布プロファイルを収集する。計器上の調製された試験片が、ｒｆコイル１０１２の上に位置合わせされることを確実にする。以下の条件を使用して、９０ｘパルス後１８０ｙリフォーカスパルスからなるＣａｒｒ−Ｐｕｒｃｅｌｌ−Ｍｅｉｂｏｏｍ−Ｇｉｌｌ（ＣＰＭＧ）パルス系列についてＮＭＲ−ＭＯＵＳＥをプログラムする。
繰り返し時間＝５００ｍｓ
スキャン数＝８
エコー数＝８
分解能＝５０μｍ
ステップサイズ＝−５０μｍ
パルス長＝５μｓ
エコー時間＝９０μｓ
エコーシフト＝１μｓ
【００８５】
ＮＭＲ信号のＲｘ相を、データ処理に使用されるＮＭＲ信号の実部を最大化するために、ベンダーによって記載されるように位相調整中に最適化する。我々の実験では、２３０°の値が適用された。しかしながら、最適値は、使用されるＮＭＲ計器によって異なってもよく、したがって、Ｒｘ相は、ベンダーによって記載されるように最適化されるべきである。９０°パルスのパルス長は、測定深さ（ここでは５ｍｍである）によって異なり、ベンダーによって記載される最適化手順に基づいて５μｓであると決定した。必要に応じて、スペーサ１０１１を使用して深さを調整することができる（図３を参照されたい）。
【００８６】
試験片の深さ全体の高精度リフト工程として、ＮＭＲ振幅データ（任意単位、ａ．ｕ．）対深さ（μｍ）を収集する。試験片を有する代表的なグラフを図５Ａに示し、試験片を有さない代表的なグラフを図５Ｂに示す。
【００８７】
乾燥分布プロファイルを測定した後、上部マーカーと、試験片１０２２が取り付けられた状態のフレーム１０２３を除去する。サンプルホルダ１０２０の開口部１０２８に４００μＬの試験溶液（試験溶液の調製について上記を参照されたい）を適用する。その直後に、乾燥分布プロファイルを取るための手順に類似して、試験片１０２２が取り付けられたままの状態でフレーム１０２３をサンプルホルダ１０２０の上に配置し、ガラス板１０２６が試験片１０２２と接触するように、上部マーカーをフレーム内に挿入する。試験片１０２２を試験溶液と接触させ、上部マーカーをサンプルに追加した１分後に、試験片の湿潤状態のＮＭＲ  １−Ｄ湿潤分布プロファイルを測定する。このプロファイルを使用して、１分後の第１の副キャリパ対第２の副キャリパの液体比値を計算する。
【００８８】
ＮＭＲ  １−Ｄ湿潤分布プロファイルを使用して、１０分後の第１の副キャリパ対第２の副キャリパの液体比を計算し、２０分後を以下の方法で決定する。すなわち、上部マーカーを除去して、液体をサンプルホルダから試験片を通して最初の１０分間蒸発させる。蒸発工程は、追加の換気なしに実施する。すなわち、蒸発は換気によって加速されない。試験片を有するフレームは、完全な蒸発時間の間、サンプルホルダの上部に留まる。１０分後、上部マーカーをフレームに挿入し、サンプルホルダの上に再び配置し、更に待機することなく、ＮＭＲ  １−Ｄ湿潤分布プロファイルを測定する。このプロファイルを使用して、１０分後の第１の副キャリパ対第２の副キャリパの液体比の値を計算する。
【００８９】
この手順を繰り返して、試験片１０２２を通る液体を更に１０分蒸発させ（最初の１０分間と同様に、この蒸発工程は追加の換気なしに実施する。すなわち、蒸発は換気によって加速されない）、サンプルホルダ上に上部マーカーを再び組み立て、次いで２０分後の試験片の湿潤状態のＮＭＲ  １−Ｄ湿潤分布プロファイルを測定する。このプロファイルを使用して、２０分後の第１の副キャリパ対第２の副キャリパの液体比値を計算する。
【００９０】
上述の蒸発工程のために上部マーカーを取ると、試験溶液は、それ以上開口部１０２８に充填されない。すなわち、乾燥分布プロファイルが取られた後、試験溶液は１回のみ充填される。
【００９１】
図６〜図１７は、乾燥分布プロファイル、並びに、実施例の１分後及び２０分後の湿潤分布プロファイル、並びに以下に記載される比較例のいくつかを示す。
【００９２】
第１の副キャリパ対第２の副キャリパの液体比は、以下に記載されるように計算される。図５Ａは、深さの関数としての液体分布の典型的な例を示す。
【００９３】
面積計算は、試験片中の総キャリパ（すなわち、弾性積層体の総キャリパ）、試験片の第１の副キャリパ（すなわち、弾性積層体の第１の副キャリパ）、及び試験片の第２の副キャリパ（すなわち、弾性積層体の第２の副キャリパ）などの対象キャリパの任意の範囲に対して行う。
【００９４】
【数１】
2021514746.tif 000003
式中、ｘはμｍの深さであり、ＳはＮＭＲ信号であり、ｎはデータ点の数である。
【００９５】
以下に見ることができるように、第１の副キャリパ及び第２の副キャリパの体積を計算する。
【００９６】
【数２】
2021514746.tif 000004
【００９７】
以下に見ることができるように、第１の副キャリパ内の体積を第２の副層の体積で割ることによって液体比を計算する。
【００９８】
【数３】
2021514746.tif 000005
【００９９】
式中、図５Ａに示すように、体積第１の副キャリパは、試験片（すなわち、弾性積層体）のキャリパの５０％の体積であり、体積第２の副キャリパは、フレーム上で平坦化された試験片のキャリパの残りの５０％の体積である。０．２５ｐｓｉ下で平坦化された弾性積層体の総キャリパは、図５Ｂに示されるいずれの試験片も有しないサンプルホルダの上部の上部マーカーの位置、及び１Ｄ湿潤分布プロファイルからの上部マーカーの位置（図５Ａを参照されたい）を使用することによって決定され、弾性積層体の総キャリパは「試験片のキャリパ」である。
【０１００】
それぞれの測定値（乾燥分布プロファイル、１分後の湿潤分布プロファイル、１０分後の湿潤分布プロファイル、及び２０分後の湿潤分布プロファイル）は、１つの試験片のみで取る。測定されたそれぞれの湿潤分布プロファイルに対応して、液体比を計算し、小数第２位までの無次元比として報告する。
【０１０１】
２．有効開口面積及び開口率、相対開口率、繊維直径、気孔率及び空隙セル直径、並びに平均流孔径についての試験方法に関する試験片の調整
不織布試験片を未加工の材料として得られるのではなく、最終製品サンプル又は積層体サンプルから得られる場合、以下の手順が取られる。
【０１０２】
Ａ．試験片を得るために、利用可能な場合は、変形又はしわを含まない区域を選択する。着用可能物品の内側シート９４又は外側シート９２については、利用可能な場合は、弾性体が非活性化されている区域を選択する。外側層及び内側層を、「Ｑｕｉｃｋ−Ｆｒｅｅｚｅ（登録商標）」タイプのコールドスプレーを適用するなどの技術、又は不織布組成物の特性を恒久的に変更しない他の好適な方法によって、ベルト積層不織布層などの他の構成要素、又はバックシートフィルムから分離する。技術面側とは、外側層の衣類に面する表面、及び内側層の身体に面する表面として使用されることを意図した表面である。分離プロセス中の不織布組成物の伸張を防止するように注意すべきである。試験片を得るために、カッター及び６４ｃｍ２のダイを用いて８０ｍｍ×８０ｍｍの正方形の形状を切り出す。
【０１０３】
Ｂ．テトラヒドロフラン（ＴＨＦ）を溶媒として使用する以下の工程により、任意の残りの接着剤を試験片から除去する。
１）フード内で、１リットルのＴＨＦを３〜４リットルのビーカーに移す。
２）１リットルのＴＨＦ中に試験片を浸漬する。
３）ビーカーを振動台に置き、１５分間穏やかに撹拌し、サンプルを含む溶液を更に５分間静置する。
４）ＴＨＦ溶液から試験片を取り出し、試験片からＴＨＦ溶液を注意深く圧搾する。
５）試験片をフード内で最低１５分間空気乾燥させる。
【０１０４】
試験片は、測定値のセットごとに、５つの最終物品又は積層体から得て、それぞれの物品又は積層体の同一区域から切り出す。試験の少なくとも２時間前に、試験片を２３±２℃及び５０±５％の相対湿度に維持した室内で調湿処理する。
【０１０５】
３．有効開口面積及び開口率
有効開口面積及び開口率測定値は、外側層若しくは内側層試験片のいずれかの画像を独立して又は互いに重ねて分析することによって得られる。Ｋｅｙｅｎｃｅ  ３Ｄ  Ｍｅａｓｕｒｅｍｅｎｔ  Ｓｙｓｔｅｍ  ＶＲ−３２００又は同等物などの光学顕微鏡を使用して、試験片画像を生成する。ＩｍａｇｅＪソフトウェア（バージョン１．４６以上、Ｎａｔｉｏｎａｌ  Ｉｎｓｔｉｔｕｔｅｓ  ｏｆ  Ｈｅａｌｔｈ，ＵＳＡ、又は同等物）を使用して、画像分析を実行する。試験片画像は、画像解像度、すなわち、１ｍｍ当たり４２．４画素を決定するために定規の画像を用いて距離較正される必要がある。層試験片は、画像を取得する前に黒色材料で裏打ちする。分析のために、合計５つの複製試験片を調製する。
【０１０６】
計器製造業者の推奨手順に従って、顕微鏡を自動焦点合わせし、１ｍｍ当たり約４２．４画素の解像度で５０ｍｍ×５０ｍｍの視野サイズを有する試験片画像を取得する。同様に、残りの４つの複製の画像を取得する。
【０１０７】
ＩｍａｇｅＪ内の試験片画像を開く。較正された定規画像の解像度に従ってスケールを設定する。画像タイプを８ビットに変換する。次に、最小自動閾値を使用して、８ビットグレースケール画像を次のように２値画像（孔領域に対応する「ゼロ」又は「黒」を用いて）に変換する。すなわち、階調（ＧＬ）値のヒストグラム（０〜２５５の範囲であり、１つのビンが階調ｉごとの傾向Ｐｉを含む）がちょうど２つの極大値を有する場合、閾値階調値ｔは、Ｐｔ−１＞Ｐｔ及びＰｔ≦Ｐｔ＋１である値として定義される。ヒストグラムが２つよりも多い極大値を有する場合、ヒストグラムは、サイズ３の窓付き算術平均を使用して反復的に平滑化され、この平滑化は、ちょうど２つの極大値が存在するまで反復的に実施される。閾値階調値ｔは、Ｐｔ−１＞Ｐｔ及びＰｔ≦Ｐｔ＋１である値として定義される。この手順は、孔（開口部）の暗い画素ピークと試験片材料のより明るい画素ピークとの間に位置する最小母集団の階調（ＧＬ）値を識別する。
【０１０８】
開口部除外限度を、暗い外れ値に対して半径１０画素に、また明るい外れ値に対して半径２画素に設定することによって、測定前の外れ値を除去する。分析粒子機能を選択する。部分的な縁部開口部を除外し、含まれる全ての開口部の総面積を開口部の数で割ることによって平均開口面積を計算し、有効開口面積として０．１ｍｍ２単位で記録するように分析を設定する。全開口部及び部分的開口部の両方を含む画像から全ての開口面積値を加算し、その合計を画像の視野の総面積で割り、開口率（％）として０．１％単位で記録する。同様に、残りの４つの試験片画像を分析する。合計５つの複製について平均有効開口面積を０．１ｍｍ２単位で、また平均開口率０．１％単位で計算し、報告する。
【０１０９】
４．相対開口率
相対開口率は、外側層の開口率と比較した、外側層及び内側層の組み合わされた開口率である。試験片の調製前に、外側層及び内側層からの開口部の関係が弾性積層体として観察する。内側層が開口部を有さない場合、相対開口率は０％として決定される。内側層が開口部を有し、外側層及び内側層からの開口部が完全に又は実質的に一致するように見える場合、試験片はＡ）のように配置されている。内側層が開口部を有し、外側層及び内側層からの開口部が部分的に一致するか又は一致しないように見える場合、試験片はＢ）のように配置されている。
【０１１０】
Ａ）内側層及び外側層を得るために、上記の試験片の調製に従って弾性積層体を処理する。内側層及び外側層を、開口部が可能な限り互いに一致するように重ね合わせる。重ね合わせた試験片を測定に送る。
【０１１１】
Ｂ）内側層及び外側層を得るために、上記の試験片の調製に従って弾性積層体を処理する。内側層及び外側層を、開口部の２つの異なる重なり程度で重ね合わせる。１つは、開口部を可能な限り一致させた程度、もう１つは開口部を可能な限り一致させない程度である。重ね合わせた２種類の試験片をそれぞれ測定に送る。重ね合わせた２種類の試験片の平均相対開口率を取得する。
【０１１２】
重ね合わさせた試験片の開口率を得るために、重ね合わさせた試験片を「２．有効開口面積及び開口率」に指定された方法と同じ方法で測定する。
【０１１３】
このようにして、相対開口率が得られる。内側層と外側層との間に完全な一致がある場合、相対開口率は１００％である。
相対開口速度（％）＝重ね合わせた試験片の開口率／外側層の開口率×１００
【０１１４】
５．繊維直径
繊維直径は、このようにして得られる。Ｈｉｔａｃｈｉ  ３Ｄビューワソフトウェアを実行するＨｉｔａｃｈｉ  ＴＭ３０００卓上ＳＥＭ又は同等の機器を使用して、走査型電子顕微鏡画像を撮影する。試験片を２０ｍｍ×２０ｍｍに切り取り、液体窒素中に沈め、縁部をかみそり刃（ステンレス鋼コーティング、単縁工業用刃、６２−０１６５）で破断する。両面テープ（例えば、銅、カーボン）を使用して、破損した試験片をＳＥＭマウントに接着する。試験片をスパッタＡｕコーティングして、ＳＥＭで観察する。ＳＥＭ画像は、上面図及びＸ断面図で取得される。繊維の直径及び幅の測定は、ＳＥＭ動作ソフトウェアの手動ラインツールを使用して実行される。
【０１１５】
６．気孔率及び空隙セル直径
気孔率及び３次元空隙セル間隔は、画像分析により、最初にＸ線マイクロＣＴを使用して画像を取得することによって得られる。
【０１１６】
８ｍｍ×８ｍｍのパンチを使用して、試験片の代表的な領域を物理的に抽出する。次いで、直径８ｍｍのサンプルを、内径１０ｍｍのサンプルホルダ内に配置する。次いで、サンプルホルダを、ＧＥ  Ｐｈｏｅｎｉｘ  ｖ｜ｔｏｍｅ｜ｘ  ｍ（ＧＥ  Ｓｅｎｓｉｎｇ  ＆  Ｉｎｓｐｅｃｔｉｏｎ  Ｔｅｃｈｎｏｌｏｇｉｅｓ  ＧｍｂＨ，Ｎｉｅｌｓ−Ｂｏｈｒ−Ｓｔｒ．７，３１５１５  Ｗｕｎｓｔｏｒｆ，Ｇｅｒｍａｎｙ）などのＸ線スキャナ内に配置する。使用されるスキャンパラメータは、ナノチューブであり、電圧：４０ｋＶ、電流：４００μＡ、チューブモード：１、タイミング：２０００ｍｓ、平均化：２、スキップフレーム：１、画像数：２０００である。得られたデータセットは、１６ビット整数として表される減衰値を有する２０１４×２０１４×２０１４ボクセル（ボリュームピクセル）である。それぞれのボクセルは、５マイクロメートルの直径を有する。試験片のタイプごとに、３つの複製を行う。
【０１１７】
０．０１の倍率を用いて１６ビットデータを８ビットに変換した。試験片の直径７ｍｍ及び試験片高さの約９０％の高さのシリンダ副体積を、更なる計算のために元のデータセットから切り取った。気孔率及び三次元空隙セルサイズ分布の測定を行うために、以下の工程を実行した。
１）Ｍａｔｌａｂ（参照：Ｎｏｂｕｙｕｋｉ  Ｏｔｓｕ，「Ａ  Ｔｈｒｅｓｈｏｌｄ  Ｓｅｌｅｃｔｉｏｎ  Ｍｅｔｈｏｄ  ｆｒｏｍ  Ｇｒａｙ−Ｌｅｖｅｌ  Ｈｉｓｔｏｇｒａｍｓ」、ＩＥＥＥ  Ｔｒａｎｓａｃｔｉｏｎｓ  ｏｎ  Ｓｙｓｔｅｍｓ，Ｍａｎ，ａｎｄ  Ｃｙｂｅｒｎｅｔｉｃｓ，Ｖｏｌ．ＳＭＣ−９，Ｎｏ．１，１９７９年１月）に実装された周知の閾値化法としてのＯｔｓｕ法など、自動閾値化アルゴリズムをデータセットのそれぞれに適用して、繊維（１）及び空隙（０）を表す２値画像（０−１）を生成した。
２）得られた２値体積（０−空隙、１−繊維）の平均値の計算は、対象領域における繊維の％を提供する。１００％からこの値を減算することにより、気孔率が計算される。
３）次いで、空隙に異なるサイズの球体を付けて、より大きい球体でより小さい球体を覆う。空隙のこの最終テセレーションは、空隙を完全に覆う球体の分布を提供する。体積加重平均直径は、平均空隙セルサイズを表す。これは、Ａｖｉｚｏ９．２．０．のモジュールとしてＭａｔｌａｂ  Ｃｏｄｅ（Ｍａｔｌａｂ  Ｒ２０１６Ｂ，Ｎａｔｉｃｋ，ＭＡ）を介して実装される。この方法は、Ｔｏｒ  Ｈｉｌｄｅｂｒａｎｄによって公開された紙（参照：Ｔ．Ｈｉｌｄｅｂｒａｎｄ  ａｎｄ  Ｐ．Ｒｕｅｇｓｅｇｇｅｒ、「Ａ  ｎｅｗ  ｍｅｔｈｏｄ  ｆｏｒ  ｔｈｅ  ｍｏｄｅｌ−ｉｎｄｅｐｅｎｄｅｎｔ  ａｓｓｅｓｓｍｅｎｔ  ｏｆ  ｔｈｉｃｋｎｅｓｓ  ｉｎ  ｔｈｒｅｅ−ｄｉｍｅｎｓｉｏｎａｌ  ｉｍａｇｅｓ」，Ｊｏｕｒｎａｌ  ｏｆ  Ｍｉｃｒｏｓｃｏｐｙ，Ｖｏｌ．１８５，６７−７５，１９９６）に基づいている。
４）得られた測定値をＥｘｃｅｌスプレッドシートにする。次いで、試験片ごとに３つの複製の値を平均して、気孔率及び空隙セル直径の両方について単一の値を生成する。
【０１１８】
７．平均流動孔径
不織布の平均流量孔径は、Ｐｏｒｏｌｕｘ（商標）１００ＮＷ（Ｐｏｒｏｍｅｔｅｒ  Ｎ．Ｖ．（Ｂｅｌｇｉｕｍ））などのキャピラリ流量気孔計を使用して、ＡＳＴＭ  Ｆ３１６による気液変位法によって特徴付けられる。気孔測定は、ヤング・ラプラスの式、Ｐ＝４＊γ＊ｃｏｓ（θ）／Ｄに従う。式中、Ｄは孔径直径であり、Ｐは測定される圧力であり、γは湿潤液体の表面張力であり、θは、湿潤液体とサンプルとの接触角である。手順は以下のとおりである。
１）低表面張力及び低蒸気圧の液体、例えば、１６ｍＮ／ｍの表面張力を有する市販の湿潤液体Ｐｏｒｅｆｉｌ（Ｐｒｏｒｏｍｅｔｅｒ  Ｎ．Ｖ．（Ｂｅｌｇｉｕｍ））を用いて、試験片を濡らす。その結果、全ての気孔が液体で充填される。
２）不活性ガスを使用して、湿潤液体を気孔から変位させ、流量計を使用して、ガス流量を通常測定する。液体は、ガス圧を徐々に増加させることによって、試験片から吹き出される。圧力を更に増加させると、ガスは、全ての気孔が空になるまで小さい気孔を貫流する。液体が放出されているときのガス圧及びガス流量を記録する。
３）湿潤実行後、同じサンプルの乾燥状態での測定を実施する。
４）孔径パラメータは、ＡＳＴＭ  Ｆ３１６に従って、圧力−流量曲線を湿潤実行及び乾燥実行と比較することによって計算される。
【実施例】
【０１１９】
以下の不織布層１〜６が、実施例１〜７及び比較例８及び９の弾性積層体に組み立てられている。
不織布１：Ｆｉｂｅｒｔｅｘにより供給される２ｄｐｆの繊維デニールを有する、疎水性ＰＰモノフィラメントから作製された１５ｇｓｍのスパンカレンダボンド材料。
不織布２：２ｄｐｆの繊維デニールを有するＰＥ／ＰＥＴバイコンポーネント繊維から作製され、Ｘｉａｍｅｎ  Ｙａｎｊａｎ  Ｎｅｗ  Ｍａｔｅｒｉａｌ  Ｃｏ．Ｌｔｄ．から供給される商標名「Ｒ１１」で疎水的に処理された、２０ｇｓｍのエアースルーカード材料。
不織布３：２ｄｐｆの繊維デニールを有するＰＥ／ＰＥＴバイコンポーネント繊維から作製され、Ｘｉａｍｅｎ  Ｙａｎｊａｎ  Ｎｅｗ  Ｍａｔｅｒｉａｌ  Ｃｏ．Ｌｔｄ．から供給される商標名「Ｊ２０１−２００」で疎水的に処理され、孔が形成された、２０ｇｓｍのエアースルーカード材料。
不織布４：２ｄｐｆの繊維デニールを有するＰＥ／ＰＥＴバイコンポーネント繊維から作製され、Ｘｉａｍｅｎ  Ｙａｎｊａｎ  Ｎｅｗ  Ｍａｔｅｒｉａｌ  Ｃｏ．Ｌｔｄ．から供給される商標名「ＤＺ２０３−２００」で親水的に処理され、孔が形成された、２０ｇｓｍのエアースルーカード材料。
不織布５：２ｄｐｆの繊維デニールを有するＰＥ／ＰＥＴバイコンポーネント繊維から作製され、Ｘｉａｍｅｎ  Ｙａｎｊａｎ  Ｎｅｗ  Ｍａｔｅｒｉａｌ  Ｃｏ．Ｌｔｄ．から供給される商標名「Ｚ０８」で親水的に処理された、２０ｇｓｍのエアースルーカード材料。
不織布６：Ｆｉｒｓｔ  Ｑｕａｌｉｔｙ  Ｎｏｎｗｏｖｅｎｓ，Ｉｎｃ．から供給される商標名「ＳＭ１３０１１」を有する疎水性ＰＰモノフィラメントから作製された、スパンボンド層及びメルトブローン層を含む１３ｇｓｍのＳＭＳ材料。
【０１２０】
不織布１〜６は、以下のように弾性積層体に組み立てられている。
【０１２１】
【表１】
2021514746.tif 000006
【０１２２】
また、内側層及び／又は外側層が折り重ねられた３つの弾性積層体が作製されている。
【０１２３】
【表２】
2021514746.tif 000007
【０１２４】
実施例１〜６、並びに比較例８について、１分後及び２０分後の液体比が決定されている。表３（実施例１〜６）及び表４（比較例８及び９）を参照されたい。
【０１２５】
また、表４に従って、市販の使い捨て吸収性パンツ（比較例１〜７）について、弾性ベルト（弾性積層体によって形成されている）の１分後及び２０分後の液体比が決定されている。
【０１２６】
【表３】
2021514746.tif 000008
【０１２７】
【表４】
2021514746.tif 000009
【０１２８】
実施例１〜５について、以下の更なるパラメータが決定されている。
【０１２９】
【表５】
2021514746.tif 000010
【０１３０】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することを意図する。更に、本明細書全体を通して与えられるあらゆる数値範囲は、このような広い数値範囲内に入るあらゆるより狭い数値範囲を含む。
【０１３１】
相互参照される文書又は関連特許若しくは出願を含めた、本明細書に引用される全ての文書は、明示的に除外されるか又は特に限定されない限り、参照することによりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１３２】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１Ａ】
2021514746.tif 000011
【図１Ｂ】
2021514746.tif 000012
【図２Ａ】
2021514746.tif 000013
【図２Ｂ】
2021514746.tif 000014
【図２Ｃ】
2021514746.tif 000015
【図３】
2021514746.tif 000016
【図４】
2021514746.tif 000017
【図５Ａ】
2021514746.tif 000018
【図５Ｂ】
2021514746.tif 000019
【図６】
2021514746.tif 000020
【図７】
2021514746.tif 000021
【図８】
2021514746.tif 000022
【図９】
2021514746.tif 000023
【図１０】
2021514746.tif 000024
【図１１】
2021514746.tif 000025
【図１２】
2021514746.tif 000026
【図１３】
2021514746.tif 000027
【図１４】
2021514746.tif 000028
【図１５】
2021514746.tif 000029
【図１６】
2021514746.tif 000030
【図１７】
2021514746.tif 000031
【国際調査報告】
2021514746.tif 000032
2021514746.tif 000033
2021514746.tif 000034
2021514746.tif 000035